(57)【要約】【課題】基板密着性に優れたインプリント用硬化性組成物を提供する。【解決手段】（Ａ）オキシムエステル化合物および（Ｂ）重合性単量体を含むインプリント用硬化性組成物であって、該組成物の溶剤を除く成分の８０重量％以上が前記（Ｂ）重合性単量体である、インプリント用硬化性組成物。【選択図】なし【特許請求の範囲】
【請求項１】
（Ａ）オキシムエステル化合物および（Ｂ）重合性単量体を含むインプリント用硬化性組成物であって、該組成物の溶剤を除く成分の８０重量％以上が前記（Ｂ）重合性単量体である、インプリント用硬化性組成物。
【請求項２】
さらに（Ｃ）シランカップリング剤を含む請求項１に記載のインプリント用硬化性組成物。
【請求項３】
（Ｃ）シランカップリング剤が炭素炭素不飽和結合を有する請求項２に記載のインプリント用硬化性組成物。
【請求項４】
（Ｃ）シランカップリング剤が炭素炭素不飽和結合および窒素原子を有する請求項２に記載のインプリント用硬化性組成物。
【請求項５】
（Ｃ）シランカップリング剤が炭素炭素不飽和結合およびアミノ基を有する請求項２に記載のインプリント用硬化性組成物。
【請求項６】
（Ａ）オキシムエステル化合物が、下記一般式（１）で表される化合物または下記一般式（２）で表される化合物である、請求項１〜５のいずれか１項に記載のインプリント用硬化性組成物。
【化１】
2011066074.tif 000013
（式中、Ａｒは芳香族環またはヘテロ芳香族環を表し、Ｒ1はアルキル基、芳香族基またはアルキルオキシ基を表し、Ｒ2は水素原子またはアルキル基を表し、さらにＲ2はＡｒ基と結合し環を形成してもよい。）
【請求項７】
（Ａ）オキシムエステル化合物が、下記一般式（３）で表される化合物、下記一般式（４）で表される化合物または下記一般式（５）で表される化合物である、請求項１〜５のいずれか１項に記載のインプリント用硬化性組成物。
【化２】
2011066074.tif 000014
（式中、Ｒ1はアルキル基、芳香族基またはアルキルオキシ基を表し、Ｘは−ＣＨ2−、−Ｃ2Ｈ4−、−Ｏ−または−Ｓ−を表し、Ｒ3は水素原子またはハロゲン原子を表し、Ｒ4は水素原子、アルキル基、フェニル基、アルキル置換アミノ基、アリールチオ基、アルキルチオ基、アルコキシ基、アリールオキシ基またはハロゲン原子を表し、Ｒ5は水素原子、アルキル基またはアリール基を表し、Ｒ6はアルキル基を表す。）
【請求項８】
（Ｂ）重合性単量体が、（メタ）アクリレートである、請求項１〜７のいずれか１項に記載のインプリント用硬化性組成物。
【請求項９】
さらに、離型剤を含む、請求項１〜８のいずれか１項に記載のインプリント用硬化性組成物。
【請求項１０】
組成物の粘度が、３〜３０ｍＰａ・ｓの範囲にある、請求項１〜９のいずれか１項に記載のインプリント用硬化性組成物。
【請求項１１】
さらに、増感剤を含む、請求項１〜１０のいずれか１項に記載のインプリント用硬化性組成物。
【請求項１２】
請求項１〜１１のいずれか１項に記載のインプリント用硬化性組成物を硬化させたことを特徴とする硬化物。
【請求項１３】
請求項１〜１１のいずれか１項に記載のインプリント用硬化性組成物を基材上に適用してパターン形成層を形成する工程と、
前記パターン形成層表面にモールドを押圧する工程と、
前記パターン形成層に光を照射する工程と、
を含むことを特徴とする硬化物の製造方法。
【請求項１４】
さらに、光が照射された前記パターン形成層を加熱する工程を含むことを特徴とする請求項１３に記載の硬化物の製造方法。
【発明の詳細な説明】
【技術分野】
【０００１】
本発明は、基板密着性に優れるインプリント用硬化性組成物に関し、さらにはモールドとの剥離力が小さく、硬化感度も高いインプリント用硬化性組成物に関するものである。特に、光ナノインプリントに適したインプリント用硬化性組成物に関する。
【背景技術】
【０００２】
光ナノインプリント法によってパターンを形成する場合、アクリレートモノマーと光重合開始剤を含む組成物の光硬化が利用できることが報告されている（非特許文献１）。この文献では、インプリント法におけるパターン形成に関して記述はあるもの、産業上重要となるモールド離型時の硬化樹脂の基板に対する密着性に関して詳細な記載がない。
インプリント工程における硬化樹脂と基板密着の向上については、種々検討されている。例えば、特許文献１および特許文献２には、シランカップリング剤を添加することによって、基板密着性が向上することが記載されている（特許文献１、２）。
また、インプリント工程における硬化樹脂の基板密着に関するトラブルは、硬化樹脂とモールドとの剥離力（離型性）とも密接に関わっている。離型性向上に関して、特許文献３および特許文献４には、離型剤としてフッ素系材料やシリコン系材料を用いることが報告されている（特許文献３、４）。これらの方法は添加剤としての改良方法であるため、適用範囲は広いが、塗布装置への付着や硬化膜のエッチング時の装置の汚染等、用途によってはフッ素原子やケイ素原子を用いることができない場合がある。
【０００３】
一方、特許文献５には、インプリント用硬化性組成物において、オキシムエステルを用いることが記載されている。
【先行技術文献】
【特許文献】
【０００４】
【特許文献１】特開２００７−８４６２５号公報
【特許文献２】特開２００８−１０５４１４号公報
【特許文献３】特開２００７−１２５０号公報
【特許文献４】特開２００５−８４５６１号公報
【特許文献５】特開２００９−１２８７５９号公報
【非特許文献】
【０００５】
【非特許文献１】J.Vac.Sci.Technol.B 16(6), Nov/Dec 1996
【発明の概要】
【発明が解決しようとする課題】
【０００６】
上述のとおり、基板密着については検討されているが、十分とはいえない。本発明は、かかる従来の従来技術の問題点を解決するものであって、基板密着性に優れたインプリント用硬化性組成物を提供することを目的とする。
【課題を解決するための手段】
【０００７】
従来、基板密着性の向上のためにシランカップリング剤が添加されていたが、本発明者が検討した結果、シランカップリング剤の添加だけでは十分な基板密着性を確保できないことが分かった。また、基板密着性を向上させようとすると、モールドからの剥離力が高くなってしまう傾向にある。かかる状況のもと、本発明者が鋭意検討を行った結果、光重合開始剤として、オキシムエステル化合物を用い、かつ、重合性単量体の含量を、組成物の８０重量％以上とすることにより、シランカップリング剤を用いなくても、基板密着性に優れたインプリント用硬化性組成物が得られることを見出し、本発明を完成するに至った。具体的には、以下の手段により達成された。
（１）（Ａ）オキシムエステル化合物および（Ｂ）重合性単量体を含むインプリント用硬化性組成物であって、該組成物の溶剤を除く成分の８０重量％以上が前記（Ｂ）重合性単量体である、インプリント用硬化性組成物。
（２）さらに（Ｃ）シランカップリング剤を含む（１）に記載のインプリント用硬化性組成物。
（３）（Ｃ）シランカップリング剤が炭素炭素不飽和結合を有する（２）に記載のインプリント用硬化性組成物。
（４）（Ｃ）シランカップリング剤が炭素炭素不飽和結合および窒素原子を有する（２）に記載のインプリント用硬化性組成物。
（５）（Ｃ）シランカップリング剤が炭素炭素不飽和結合およびアミノ基を有する（２）に記載のインプリント用硬化性組成物。
（６）（Ａ）オキシムエステル化合物が、下記一般式（１）で表される化合物または下記一般式（２）で表される化合物である、（１）〜（５）のいずれか１項に記載のインプリント用硬化性組成物。
【化１】
2011066074.tif 000002
（式中、Ａｒは芳香族環またはヘテロ芳香族環を表し、Ｒ1はアルキル基、芳香族基またはアルキルオキシ基を表し、Ｒ2は水素原子またはアルキル基を表し、さらにＲ2はＡｒ基と結合し環を形成してもよい。）
（７）（Ａ）オキシムエステル化合物が、下記一般式（３）で表される化合物、下記一般式（４）で表される化合物または下記一般式（５）で表される化合物である、（１）〜（５）のいずれか１項に記載のインプリント用硬化性組成物。
【化２】
2011066074.tif 000003
（式中、Ｒ1はアルキル基、芳香族基またはアルキルオキシ基を表し、Ｘは−ＣＨ2−、−Ｃ2Ｈ4−、−Ｏ−または−Ｓ−を表し、Ｒ3は水素原子またはハロゲン原子を表し、Ｒ4は水素原子、アルキル基、フェニル基、アルキル置換アミノ基、アリールチオ基、アルキルチオ基、アルコキシ基、アリールオキシ基またはハロゲン原子を表し、Ｒ5は水素原子、アルキル基またはアリール基を表し、Ｒ6はアルキル基を表す。）
（８）（Ｂ）重合性単量体が、（メタ）アクリレートである、（１）〜（７）のいずれか１項に記載のインプリント用硬化性組成物。
（９）さらに、離型剤を含む、（１）〜（８）のいずれか１項に記載のインプリント用硬化性組成物。
（１０）組成物の粘度が、３〜３０ｍＰａ・ｓの範囲にある、（１）〜（９）のいずれか１項に記載のインプリント用硬化性組成物。
（１１）さらに、増感剤を含む、（１）〜（１０）のいずれか１項に記載のインプリント用硬化性組成物。
（１２）（１）〜（１１）のいずれか１項に記載のインプリント用硬化性組成物を硬化させたことを特徴とする硬化物。
（１３）（１）〜（１１）のいずれか１項に記載のインプリント用硬化性組成物を基材上に適用してパターン形成層を形成する工程と、
前記パターン形成層表面にモールドを押圧する工程と、
前記パターン形成層に光を照射する工程と、
を含むことを特徴とする硬化物の製造方法。
（１４）さらに、光が照射された前記パターン形成層を加熱する工程を含むことを特徴とする（１３）に記載の硬化物の製造方法。
【発明を実施するための形態】
【０００８】
以下において、本発明の内容について詳細に説明する。尚、本願明細書において「〜」とはその前後に記載される数値を下限値および上限値として含む意味で使用される。
【０００９】
また、本明細書中において、“メタ（アクリレート）”は“アクリレート”および“メタクリレート”を表し、“メタ（アクリル）”は“アクリル”および“メタクリル”を表し、“メタ（アクリロイル）”は“アクリロイル”および“メタクリロイル”を表す。さらに、本明細書中において、“単量体”と“モノマー”とは同義である。本発明における単量体は、オリゴマーおよびポリマーと区別され、重量平均分子量が１，０００以下の化合物をいう。本明細書中において、“官能基”は重合反応に関与する基をいう。
なお、本明細書における基（原子団）の表記において、置換および無置換を記していない表記は、置換基を有さないものと共に置換基を有するものをも包含するものである。例えば、「アルキル基」とは、置換基を有さないアルキル基（無置換アルキル基）のみならず、置換基を有するアルキル基（置換アルキル基）をも包含するものである。
また、本発明でいう“インプリント”は、好ましくは、１ｎｍ〜１０ｍｍのサイズのパターン転写をいい、より好ましくは、およそ１０ｎｍ〜１００μｍのサイズ（ナノインプリント）のパターン転写をいう。
【００１０】
本発明のインプリント用硬化性組成物は、光ナノインプリントリソグラフィを適用可能な分野に広く適用することができる。本発明によれば、以下のような特徴を有するインプリント用硬化性組成物を提供しやすいという利点がある。
（１）室温での溶液流動性に優れるため、モールド凹部のキャビティ内に該組成物が流れ込みやすく、大気が取り込まれにくいためバブル欠陥を引き起こすことがなく、モールド凸部、凹部のいずれにおいても光硬化後に残渣が残りにくい。
（２）硬化後の硬化膜は機械的性質、塗膜と基材との密着性、および、塗膜とモールドとの剥離性に優れるため、モールドを引き剥がす際にパターン崩れや塗膜表面に糸引きが生じて表面荒れを引き起こすことがなく、良好なパターンを形成できる（良好なパターン転写精度）。
（３）塗布均一性に優れるため、大型基材への塗布・微細加工分野などに適する。
（４）光透過性、残膜性、耐擦傷性（硬化性）などの機械特性、耐溶剤性が高いので、各種の永久膜としてとして好適に用いることができる。
【００１１】
このため、本発明のインプリント用硬化性組成物は、例えば、これまで展開が難しかった半導体集積回路や液晶表示装置用部材（特に、液晶ディスプレイの薄膜トランジタ、液晶カラーフィルタの保護膜、スペーサー、その他の液晶表示装置用部材の微細加工用途等）に好適に適用でき、その他の用途、例えば、プラズマディスプレイパネル用隔壁材、フラットスクリーン、マイクロ電気機械システム（ＭＥＭＳ）、センサ素子、光ディスク、高密度メモリーデイスク等の磁気記録媒体、回折格子ヤレリーフホログラム等の光学部品、ナノデバイス、光学デバイス、光学フィルムや偏光素子、有機トランジスタ、カラーフィルタ、オーバーコート層、柱材、液晶配向用リブ材、マイクロレンズアレイ、免疫分析チップ、ＤＮＡ分離チップ、マイクロリアクター、ナノバイオデバイス、光導波路、光学フィルター、フォトニック液晶等の作製にも幅広く適用することができる。
【００１２】
本発明のナノインプリント用硬化性組成物（以下、単に「本発明の組成物」ということがある）は、（Ａ）オキシムエステル化合物および（Ｂ）重合性単量体を含むインプリント用硬化性組成物であって、該組成物の溶剤を除く成分の８０重量％以上が前記（Ｂ）重合性単量体である。以下にこれらを詳細に説明する。
【００１３】
＜（Ａ）オキシムエステル化合物＞
本発明で用いるオキシムエステル化合物としては、光ラジカル発生剤（光重合開始剤）であることが好ましく、そのようなオキシムエステル化合物としては、特開２００−８００６８号公報、特開２００１−２３３８４２号公報、特表２００４−５３４７９７号公報、特開２００７−２３１０００号公報、特開２００９−１３４２８９号公報に記載の化合物を使用できる。
【００１４】
（Ａ）オキシムエステル化合物は、下記一般式（１）で表される化合物または下記一般式（２）で表される化合物であることが好ましい。
【化３】
2011066074.tif 000004
（式中、Ａｒは芳香族環またはヘテロ芳香族環を表し、Ｒ1はアルキル基、芳香族基またはアルキルオキシ基を表し、Ｒ2は水素原子またはアルキル基を表し、さらにＲ2はＡｒ基と結合し環を形成してもよい。）
【００１５】
Ａｒは芳香族環またはヘテロ芳香族環を表し、ベンゼン環、ナフタレン環、カルバゾール環が好ましく、Ｒ2基と共に環を形成するナフタレン基、カルバゾール基がより好ましい。
Ｒ1はアルキル基、芳香族基またはアルキルオキシ基を表し、メチル基、エチル基、ベンジル基、フェニル基、ナフチル基、メトキシ基およびエトキシ基が好ましく、メチル基、エチル基、フェニル基、メトキシ基がより好ましい。
Ｒ2は水素原子またはアルキル基を表し、水素原子および置換アルキル基が好ましく、水素原子、Ａｒと共に環を形成する置換アルキル基およびトルエンチオアルキル基がより好ましい。
【００１６】
（Ａ）オキシムエステル化合物は、さらに、下記一般式（３）で表される化合物、下記一般式（４）で表される化合物または下記一般式（５）で表される化合物であることが好ましい。
【化４】
2011066074.tif 000005
（式中、Ｒ1はアルキル基、芳香族基またはアルキルオキシ基を表し、Ｘは−ＣＨ2−、−Ｃ2Ｈ4−、−Ｏ−または−Ｓ−を表し、Ｒ3は水素原子またはハロゲン原子を表し、Ｒ4は水素原子、アルキル基、フェニル基、アルキル置換アミノ基、アリールチオ基、アルキルチオ基、アルコキシ基、アリールオキシ基またはハロゲン原子を表し、Ｒ5は水素原子、アルキル基またはアリール基を表し、Ｒ6はアルキル基を表す。）
【００１７】
Ｒ1はアルキル基、芳香族基またはアルキルオキシ基を表し、一般式（１）または（２）におけるＲ1と同義であり、好ましい範囲も同義である。
Ｒ4は水素原子、アルキル基、フェニル基、アルキル置換アミノ基、アリールチオ基、アルキルチオ基、アルコキシ基、アリールオキシ基またはハロゲン原子を表し、水素原子、アルキル基、フェニル基、アリールチオ基またはハロゲン原子が好ましく、水素原子、アルキル基、アリールチオ基またはハロゲン原子がより好ましく、水素原子、アルキル基またはハロゲン原子がさらに好ましい。アルキル基としては、炭素数１〜５のアルキル基が好ましく、メチル基またはエチル基がより好ましい。ハロゲン原子としては、塩素原子、臭素原子またはフッ素原子が好ましい。
Ｒ5は水素原子、アルキル基またはアリール基を表し、アルキル基が好ましい。アルキル基としては、炭素数１〜５のアルキル基が好ましく、メチル基またはエチル基がより好ましい。
Ｒ6はアルキル基を表し、炭素数１〜５のアルキル基が好ましく、メチル基またはエチル基がより好ましい。
【００１８】
以下に、本発明で好ましく用いられるオキシムエステル化合物の例を示す。しかしながら、本発明で用いられるオキシムエステル化合物がこれらに限定されるものではないことは言うまでもない。
【化５】
2011066074.tif 000006
【００１９】
本発明のインプリント用硬化性組成物は、オキシムエステル化合物を、溶剤を除く成分の０．０１〜１０重量％の割合で含むことが好ましく、０．１〜５重量％の割合で含むことがより好ましい。
また、オキシムエステル化合物は２種類以上含んでいてもよく、２種類以上含む場合、その合計量が上記範囲であることが好ましい。
【００２０】
さらに本発明のインプリント用硬化性組成物には、光重合開始剤の他に、光増感剤を加えて、ＵＶ領域の波長を調整することもできる。本発明において用いることができる典型的な増感剤としては、クリベロ〔J.V.Crivello,Adv.in Polymer Sci,62,1（1984）〕に開示しているものが挙げられ、具体的には、ピレン、ペリレン、アクリジンオレンジ、チオキサントン、２−クロロチオキサントン、ベンゾフラビン、Ｎ−ビニルカルバゾール、９，１０−ジブトキシアントラセン、アントラキノン、クマリン、ケトクマリン、フェナントレン、カンファキノン、フェノチアジン誘導体などを挙げることができる。光増感剤は、光重合開始剤に対し、５０〜５００重量％の割合で添加することが好ましい。
【００２１】
＜（Ｂ）重合性単量体＞
本発明のインプリント用硬化性組成物は、組成物粘度、膜硬度、可とう性等の改良を目的に、重合性単量体を含む。本発明のインプリント用硬化性組成物は、溶剤を除く成分中、重合性単量体を８０重量％以上の割合で含むが、８０〜９９質量％の範囲で含むことが好ましく、９０〜９９質量％の範囲で含むことがより好ましい。
前記重合性単量体としては、例えば、エチレン性不飽和結合含有基を１〜６個有する重合性不飽和単量体；オキシラン環を有する化合物（エポキシ化合物）；ビニルエーテル化合物；スチレン誘導体；フッ素原子を有する化合物；プロペニルエーテルまたはブテニルエーテル等を挙げることができ、光照射時の硬化性促進の観点から、エチレン性不飽和結合含有基を１〜６個有する重合性不飽和単量体が好ましく、１官能または多官能の（メタ）アクリレートが好ましい。
重合性単量体としては、具体的には、特開２００９−２０６１９７号公報の段落番号００６６〜００８３に記載のものを好ましく採用できる。
本発明では、重合性単量体として、単官能（メタ）アクリレートと、多官能（メタ）アクリレートの両方を含むことが好ましく、２官能および／または３官能（メタ）アクリレートの合計量が全重合性単量体の４０重量％以上であることが好ましく、６０重量％以上であることがさらに好ましい。また、上限値は特に定めるものではないが、通常、９０重量％以下であり、好ましくは８０重量％以下である。
【００２２】
＜（Ｃ）シランカップリング剤＞
本発明の組成物に用いることのできるシランカップリング剤としては、例えば、特開２００９−２０６１９７号公報の段落番号０１０１に記載のものを好ましく採用することができる。
本発明で用いるシランカップリング剤としては、特に好ましくは、アルコキシシリル基（シランカップリング基）を有し、かつ、炭素数４以上の有機基を有するものである。有機基の炭素数の上限は特に定めるものではないが、通常、２０以下である。
この様なシランカップリング剤の中で、さらに炭素炭素不飽和結合を有するシランカップリング剤が好ましい。炭素炭素不飽和結合としては、炭素炭素二重結合であっても、炭素炭素三重結合であってもよく、炭素炭素二重結合が好ましい。
本発明で用いるシランカップリング剤の分子量は、１００〜６００が好ましく、１５０〜５００がより好ましい。
炭素炭素不飽和結合を含むシランカップリング剤としては、γ−アクリロイルオキシプロピルトリメトキシシラン、γ−アクリロイルオキシプロピルトリエトキシシラン、γ−メタクリロイルオキシプロピルトリメトキシシラン、γ−メタクリロイルオキシプロピルトリエトキシシランが挙げられる。
本発明では、さらに好ましくは、炭素炭素不飽和結合と窒素原子を共に有するシランカップリング剤が好ましく、炭素炭素不飽和結合とアミノ基を有するシランカップリング剤がより好ましい。
炭素炭素不飽和結合と窒素原子を共に有するシランカップリング剤としては下記の構造が挙げられる。下記に示すシランカップリング剤は、２官能以上の（メタ）アクリレート化合物とアミノプロピル基を有するシランカップリング剤を混合することにより簡便に調整できる。
【００２３】
【化６】
2011066074.tif 000007
【００２４】
上述シランカップリング剤は、例えば、本発明の組成物中に、０．１〜２０質量％の範囲で含むことが好ましく、１〜１０質量％の範囲で含むことがより好ましい。
【００２５】
＜離型剤＞
剥離性をさらに向上する目的で、本発明の組成物には、離型剤を任意に配合することができる。具体的には、本発明の組成物の層に押し付けたモールドを、樹脂層の面荒れや版取られを起こさずにきれいに剥離できるようにする目的で添加される。離型剤としては従来公知の離型剤、例えば、シリコーン系離型剤、ポリエチレンワックス、アミドワックス、テフロンパウダー（テフロンは登録商標）等の固形ワックス、弗素系、リン酸エステル系化合物等が何れも使用可能である。また、これらの離型剤をモールドに付着させておくこともできる。
離型剤の具体例については、例えば、特開２００９−２０６１９７号公報の段落番号００９４〜００９９に記載のものを好ましく採用することができる。
離型剤を本発明のナノインプリント用硬化性組成物に添加する場合、組成物全量中に０．００１〜１０質量％の割合で配合することが好ましく、０．０１〜５質量％の範囲で添加することがさらに好ましい。離型剤の含有量が０．０１〜５質量％の範囲内にあると、モールドとナノインプリント用硬化性組成物層との剥離性向上効果が向上し、さらに組成物の塗工時のはじきによる塗膜面の面荒れの問題が生じたり、製品において基材自身や近接する層、例えば、蒸着層の密着性を阻害したり、転写時における皮膜破壊等（膜強度が弱くなりすぎる）が生じるのを抑制することができる。
【００２６】
その他の成分
本発明の組成物には前記成分の他に必要に応じて、ポリマー成分、界面活性剤、酸化防止剤、有機金属カップリング剤、重合禁止剤、紫外線吸収剤、光安定剤、老化防止剤、可塑剤、密着促進剤、熱重合開始剤、光塩基発生剤、着色剤、エラストマー粒子、光酸増殖剤、塩基性化合物、および、その他流動調整剤、消泡剤、分散剤等を添加してもよい。これらの添加剤については、特開２００９−２０６１９７号公報の記載を参酌することができる。
【００２７】
また、本発明のインプリント用硬化性組成物には溶剤を用いることもできるが、実質的に無溶剤型組成物であることが好ましい。ここで、“実質的に無溶剤型組成物である"とは、組成物中に実質的に有機溶剤が含まれていない組成物を意味し、具体的には、組成物中の有機溶剤の含有量が、全組成物中、３質量％以下であることが好ましい。すなわち本発明の組成物は、好ましくは前記のような１官能およびまたは２官能の他の単量体を反応性希釈剤として含むため、本発明の組成物の成分を溶解させるための有機溶剤は、必ずしも含有する必要がない。また、有機溶剤を含まなければ、溶剤の揮発を目的としたベーキング工程が不要となるため、プロセス簡略化に有効となるなどのメリットが大きい。従って、本発明の組成物では、有機溶剤の含有量は、好ましくは３質量％以下、より好ましくは２質量％以下であり、含有しないことが特に好ましい。このように、本発明の組成物は、必ずしも、有機溶剤を含むものではないが、反応性希釈剤では、溶解しない化合物などを、本発明の組成物として溶解させる場合や粘度を微調整する際など、任意に添加してもよい。本発明の組成物に好ましく使用できる有機溶剤の種類としては、光インプリント用硬化性組成物やフォトレジストで一般的に用いられている溶剤であり、本発明で用いる化合物を溶解および均一分散させるものであればよく、かつこれらの成分と反応しないものであれば特に限定されない。
【００２８】
前記有機溶剤としては、例えば、特開２００９−２０６１９７号公報の段落番号０１２２〜０１２４の記載を参酌することができる。
【００２９】
また、本発明のインプリント用硬化性組成物の２５℃における粘度は３〜３０ｍＰａ・ｓであることが好ましい。本発明における粘度は特に述べない限り、２５℃における粘度をいう。本発明のインプリント用硬化性組成物は、２５℃における粘度が、３〜３０ｍＰａ・ｓとすることにより、硬化前の微細凹凸パターンの形成能、塗布適性およびその他の加工適性を付与でき、硬化後においては解像性、ラインエッジラフネス性、残膜特性、基板密着性或いは他の諸点において優れた塗膜物性を付与できる。インプリント用硬化性組成物の粘度は、単純に低ければよいというものではなく、特定の粘度範囲、すなわち３〜３０ｍＰａ・ｓの特定の粘度範囲を有する場合に限り、本発明の目的を達成できることを見出した。すなわち、本発明の光硬化性組成物の粘度が３ｍＰａ・ｓ以上だと、基板塗布適性の問題や膜の機械的強度の低下が生じにくい。具体的には、組成物の塗布の際に面上ムラを生じにくく、塗布時に基板から組成物が流れ出にくい。一方、本発明の光硬化性組成物の粘度が３０ｍＰａ・ｓ以下であると微細な凹凸パターンを有するモールドを光硬化性組成物に密着させた場合、モールドの凹部のキャビティ内に組成物が流れやすく、大気が取り込まれにくいためバブル欠陥を引き起こしにくく、モールド凸部において光硬化後に残渣が残るのを抑制することができる。本発明のインプリント用硬化性組成物の粘度としては、好ましくは５〜２７ｍＰａ・ｓであり、より好ましくは７〜２５ｍＰａ・ｓである。本発明のインプリント用硬化性組成物は、実質的に無溶剤型溶媒であり、かつ、組成物の粘度が３〜３０ｍＰａ・ｓであることが好ましい。
【００３０】
一般的に、組成物の粘度を調整するには、粘度の異なる各種の単量体、オリゴマー、ポリマーをプレンドすることが可能である。本発明のインプリント用硬化性組成物の粘度を前記範囲内に設計するためには単量体の単体粘度が１０ｍＰａ・ｓ以下の化合物を用いて組成物を希釈し、組成物の粘度を調整することが好ましい。
【００３１】
［硬化物の製造方法］
次に、本発明のインプリント用硬化性組成物を用いた硬化物（特に、微細凹凸パターン）の製造方法について説明する。本発明の硬化物の製造方法では、本発明のインプリント用硬化性組成物を基板または支持体（基材）上に塗布してパターン形成層を形成する工程と、前記パターン形成層表面にモールドを圧接する工程と、前記パターン形成層に光を照射する工程と、を経て本発明の組成物を硬化することで、微細な凹凸パターンを形成することができる。特に本発明においては、硬化物の硬化度を向上させるために、更に、光照射後にパターン形成層を加熱する工程を含むことが好ましい。
本発明の硬化物の製造方法によって得られた硬化物は、パーターン精密度、硬化性、光透過性に優れ、特に、液晶カラーフィルタの保護膜、スペーサー、その他の液晶表示装置用部材として好適に用いることができる。
具体的には、基材（基板または支持体）上に少なくとも本発明の組成物からなるパターン形成層を塗布し、必要に応じて乾燥させて本発明の組成物からなる層（パターン形成層）を形成してパターン受容体（基材上にパターン形成層が設けられたもの）を作製し、当該パターン受容体のパターン形成層表面にモールドを圧接し、モールドパターンを転写する加工を行い、微細凹凸パターン形成層を光照射および加熱により硬化させる。光照射および加熱は複数回に渡って行ってもよい。本発明のパターン形成方法（硬化物の製造方法）による光インプリントリソグラフィは、積層化や多重パターニングもでき、通常の熱インプリントと組み合わせて用いることもできる。
【００３２】
本発明のインプリント用硬化性組成物は、光インプリント法により微細なパターンを低コスト且つ高い精度で形成すること可能である。このため、従来のフォトリソグラフィ技術を用いて形成されていたものをさらに高い精度且つ低コストで形成することができる。例えば、基板または支持体上に本発明の組成物を塗布し、該組成物からなる層を露光、硬化、必要に応じて乾燥（ベーク）させることによって、液晶ディスプレイ（ＬＣＤ）などに用いられる、オーバーコート層や絶縁膜などの永久膜や、半導体集積回路、記録材料、あるいはフラットパネルディスプレイなどのエッチングレジストとして適用することも可能である。特に本発明のインプリント用硬化性組成物を用いて形成されたパターンは、エッチング性にも優れ、フッ化炭素等を用いるドライエッチングのエッチングレジストとしても好ましく用いることができる。本発明のインプリント用硬化性組成物は、硬化後の光透過性に優れることから、特にオーバーコート層や絶縁膜などの永久膜を作製に好適である。
【００３３】
液晶ディスプレイ（ＬＣＤ）などに用いられる永久膜（構造部材用のレジスト）や電子材料の基板加工に用いられるレジストにおいては、製品の動作を阻害しないようにするため、レジスト中の金属あるいは有機物のイオン性不純物の混入を極力避けることが望ましい。このため、本発明のインプリント用硬化性組成物中における金属または有機物のイオン性不純物の濃度としては、１０００ｐｐｍ以下、望ましくは１０ｐｐｍ以下、さらに好ましくは１００ｐｐｂ以下にすることが好ましい。
【００３４】
以下において、本発明のインプリント用硬化性組成物を用いた硬化物の製造方法（パターン形成方法（パターン転写方法））について具体的に述べる。
本発明の硬化物の製造方法においては、まず、本発明の組成物を基材上に塗布してパターン形成層を形成する。
本発明のインプリント用硬化性組成物を基材上に塗布する際の塗布方法としては、一般によく知られた塗布方法、例えば、ディップコート法、エアーナイフコート法、カーテンコート法、ワイヤーバーコート法、グラビアコート法、エクストルージョンコート法、スピンコート方法、スリットスキャン法などを挙げることができる。また、本発明の組成物からなるパターン形成層の膜厚は、使用する用途によって異なるが、０．０５μｍ〜３０μｍ程度である。また、本発明の組成物を、多重塗布により塗布してもよい。尚、基材と本発明の組成物からなるパターン形成層との間には、例えば平坦化層や接着剤層等の他の有機層などを形成してもよい。これにより、パターン形成層と基材とが直接接しないことから、基材に対するごみの付着や基材の損傷等を防止したり、パターン形成層と基材との密着性を向上したりすることができる。尚、本発明の組成物によって形成されるパターンは、基材上に有機層を設けた場合であっても、有機層との密着性に優れる。
【００３５】
本発明のインプリント用硬化性組成物を塗布するための基材（基板または支持体）は、種々の用途によって選択可能であり、例えば、石英、ガラス、光学フィルム、セラミック材料、蒸着膜、磁性膜、反射膜、Ｎｉ，Ｃｕ，Ｃｒ，Ｆｅなどの金属基板、紙、ＳＯＧ（Spin On Glass）、ポリエステルフイルム、ポリカーボネートフィルム、ポリイミドフィルム等のポリマー基板、ＴＦＴアレイ基板、ＰＤＰの電極板、ガラスや透明プラスチック基板、ＩＴＯや金属などの導電性基材、絶縁性基材、シリコーン、窒化シリコーン、ポリシリコーン、酸化シリコーン、アモルファスシリコーンなどの半導体作製基板など特に制約されない。また、基材の形状も特に限定されるものではなく、板状でもよいし、ロール状でもよい。また、後述のように前記基材としては、モールドとの組み合わせ等に応じて、光透過性、または、非光透過性のものを選択することができる。
【００３６】
次いで、本発明の硬化物の製造方法においては、パターン形成層にパターンを転写するために、パターン形成層表面にモールドを（押圧）押接する。これにより、モールドの押圧表面にあらかじめ形成された微細なパターンをパターン形成層に転写することができる。
本発明で用いることのできるモールド材について説明する。本発明の組成物を用いた光インプリントリソグラフィは、モールド材および／または基材の少なくとも一方に、光透過性の材料を選択する。本発明に適用される光インプリントリソグラフィでは、基材の上に本発明のインプリント用硬化性組成物を塗布してパターン形成層を形成し、この表面に光透過性のモールドを押圧し、モールドの裏面から光を照射し、前記パターン形成層を硬化させる。また、光透過性基材上に光インプリント用硬化性組成物を塗布し、モールドを押し当て、基材の裏面から光を照射し、光インプリント用硬化性組成物を硬化させることもできる。
前記光照射は、モールドを付着させた状態で行ってもよいし、モールド剥離後に行ってもよいが、本発明では、モールドを密着させた状態で行うのが好ましい。
【００３７】
本発明で用いることのできるモールドは、転写されるべきパターンを有するモールドが使われる。前記モールド上のパターンは、例えば、フォトリソグラフィや電子線描画法等によって、所望する加工精度に応じてパターンが形成できるが、本発明では、モールドパターン形成方法は特に制限されない。
本発明において用いられる光透過性モールド材は、特に限定されないが、所定の強度、耐久性を有するものであればよい。具体的には、ガラス、石英、ＰＭＭＡ、ポリカーボネート樹脂などの光透明性樹脂、透明金属蒸着膜、ポリジメチルシロキサンなどの柔軟膜、光硬化膜、金属膜等が例示される。
【００３８】
本発明において光透過性の基材を用いた場合に使われる非光透過型モールド材としては、特に限定されないが、所定の強度を有するものであればよい。具体的には、セラミック材料、蒸着膜、磁性膜、反射膜、Ｎｉ、Ｃｕ、Ｃｒ、Ｆｅなどの金属基板、ＳｉＣ、シリコーン、窒化シリコーン、ポリシリコーン、酸化シリコーン、アモルファスシリコーンなどの基板などが例示され、特に制約されない。また、モールドの形状も特に制約されるものではなく、板状モールド、ロール状モールドのどちらでもよい。ロール状モールドは、特に転写の連続生産性が必要な場合に適用される。
【００３９】
本発明の硬化物の製造方法で用いられるモールドは、光インプリント用硬化性組成物とモールド表面との剥離性を向上させるために離型処理を行ったものを用いてもよい。このようなモールドとしては、シリコーン系やフッソ系などのシランカップリング剤による処理を行ったもの、例えば、ダイキン工業（株）製のオプツールＤＳＸや、住友スリーエム（株）製のNovec EGC−1720等、市販の離型剤も好適に用いることができる。
【００４０】
本発明の組成物を用いて光インプリントリソグラフィを行う場合、本発明の硬化物の製造方法では、通常、モールド圧力を１０気圧以下で行うのが好ましく、さらには３気圧以下が好ましい。モールド圧力を１０気圧以下とすることにより、モールドや基板が変形しにくくパターン精度が向上する傾向にある。また、加圧が低いため装置を縮小できる傾向にある点からも好ましい。モールド圧力は、モールド凸部の光インプリント用硬化性組成物の残膜が少なくなる範囲で、モールド転写の均一性が確保できる領域を選択することが好ましい。
【００４１】
本発明の硬化物の製造方法中、前記パターン形成層に光を照射する工程における光照射の照射量は、硬化に必要な照射量よりも十分大きければよい。硬化に必要な照射量は、光インプリント用硬化性組成物の不飽和結合の消費量や硬化膜のタッキネスを調べて適宜決定される。
また、本発明に適用される光インプリントリソグラフィにおいては、光照射の際の基板温度は、通常、室温で行われるが、反応性を高めるために加熱をしながら光照射してもよい。光照射の前段階として、真空状態にしておくと、気泡混入防止、酸素混入による反応性低下の抑制、モールドと光インプリント用硬化性組成物との密着性向上に効果があるため、真空状態で光照射してもよい。また、本発明の硬化物の製造方法中、光照射時における好ましい真空度は、１０-1Ｐａから常圧の範囲である。
【００４２】
本発明のインプリント用硬化性組成物を硬化させるために用いられる光は特に限定されず、例えば、高エネルギー電離放射線、近紫外、遠紫外、可視、赤外等の領域の波長の光または放射線が挙げられる。高エネルギー電離放射線源としては、例えば、コッククロフト型加速器、ハンデグラーフ型加速器、リニヤーアクセレーター、ベータトロン、サイクロトロン等の加速器によって加速された電子線が工業的に最も便利且つ経済的に使用されるが、その他に放射性同位元素や原子炉等から放射されるγ線、Ｘ線、α線、中性子線、陽子線等の放射線も使用できる。紫外線源としては、例えば、紫外線螢光灯、低圧水銀灯、高圧水銀灯、超高圧水銀灯、キセノン灯、炭素アーク灯、太陽灯等が挙げられる。放射線には、例えばマイクロ波、ＥＵＶが含まれる。また、ＬＥＤ、半導体レーザー光、あるいは２４８ｎｍのＫｒＦエキシマレーザー光や１９３ｎｍＡｒＦエキシマレーザーなどの半導体の微細加工で用いられているレーザー光も本発明に好適に用いることができる。これらの光は、モノクロ光を用いてもよいし、複数の波長の異なる光（ミックス光）でもよい。
【００４３】
露光に際しては、露光照度を１ｍＷ／ｃｍ2〜５０ｍＷ／ｃｍ2の範囲にすることが望ましい。１ｍＷ／ｃｍ2以上とすることにより、露光時間を短縮することができるため生産性が向上し、５０ｍＷ／ｃｍ2以下とすることにより、副反応が生じることによる永久膜の特性の劣化を抑止できる傾向にあり好ましい。露光量は５ｍＪ／ｃｍ2〜１０００ｍＪ／ｃｍ2の範囲にすることが望ましい。５ｍＪ／ｃｍ2未満では、露光マージンが狭くなり、光硬化が不十分となりモールドへの未反応物の付着などの問題が発生しやすくなる。一方、１０００ｍＪ／ｃｍ2を超えると組成物の分解による永久膜の劣化の恐れが生じる。
【００４４】
さらに、露光に際しては、酸素によるラジカル重合の阻害を防ぐため、チッソやアルゴンなどの不活性ガスを流して、酸素濃度を１００ｍｇ／Ｌ未満に制御してもよい。
【００４５】
本発明の硬化物の製造方法においては、光照射によりパターン形成層を硬化させた後、硬化させたパターンに熱を加えてさらに硬化させる工程（ポストベーク工程）を含むのが好ましい。尚、加熱は、光照射後のパターン形成層からモールドを剥離する前後のいずれに行ってもよいが、モールドの剥離後にパターン形成層を加熱するほうが好ましい。光照射後に本発明の組成物を加熱硬化させる熱としては、１５０〜２８０℃が好ましく、２００〜２５０℃がより好ましい。また、熱を付与する時間としては、５〜６０分間が好ましく、１５〜４５分間がさらに好ましい。
【００４６】
また、本発明の硬化物の製造方法によって形成されたパターンは、エッチングレジストとしても有用である。本発明のインプリント用組成物をエッチングレジストとして利用する場合には、まず、基材として例えばＳｉＯ2等の薄膜が形成されたシリコンウエハ等を用い、基材上に本発明の硬化物の製造方法によってナノオーダーの微細なパターンを形成する。その後、ウェットエッチングの場合にはフッ化水素等、ドライエッチングの場合にはＣＦ4等のエッチングガスを用いてエッチングすることにより、基材上に所望のパターンを形成することができる。本発明のインプリント用硬化性組成物は、特にドライエッチングに対するエッチング耐性が良好である。
【００４７】
本発明のインプリント用硬化性組成物は、前記各成分を混合した後、例えば、孔径０．０５μｍ〜５．０μｍのフィルターで濾過することによって溶液として調製することができる。光インプリント用硬化性組成物の混合・溶解は、通常、０℃〜１００℃の範囲で行われる。濾過は、多段階で行ってもよいし、多数回繰り返してもよい。また、濾過した液を再濾過することもできる。濾過に使用する材質は、ポリエチレン樹脂、ポリプロピレン樹脂、フッソ樹脂、ナイロン樹脂などのものが使用できるが特に限定されない。
【００４８】
上述のように本発明の硬化物の製造方法によって形成された硬化物は、液晶ディスプレイ（ＬＣＤ）などに用いられる永久膜（構造部材用のレジスト）やエッチングレジストとして使用することができる。また、前記永久膜は、製造後にガロン瓶やコート瓶などの容器にボトリングし、輸送、保管されるが、この場合に、劣化を防ぐ目的で、容器内を不活性なチッソ、またはアルゴンなどで置換しておいてもよい。また、輸送、保管に際しては、常温でもよいが、より永久膜の変質を防ぐため、−２０℃から０℃の範囲に温度制御してもよい。勿論、反応が進行しないレベルで遮光することが好ましい。
【実施例】
【００４９】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【００５０】
[インプリント用硬化性組成物]
下記表に従って、光重合開始剤、重合性単量体、増感剤、シランカップリング剤および離型剤を配合し、インプリント用硬化性組成物を調整した。
【００５１】
＜（Ａ）オキシムエステル化合物：光重合開始剤＞
ＰＩ−１：ＩＲＧＡＣＵＲＥ  ＯＸＥ−０１（チバ・スペシャルティ・ケミカルズ社製）
ＰＩ−２：ＣＧＩ−２４２（チバ・スペシャルティ・ケミカルズ社製）
ＰＩ−３：ＣＧＩ−３２５（チバ・スペシャルティ・ケミカルズ社製）
ＰＩ−５：ナフトフラノンオキシムアセチルエステル（合成品）
ＰＩ−６：カルバゾイルカルボオキシムアセチルエステル（合成品）
ＰＩ−８：ナフトフラノンオキシムメチルカーボネート（合成品）
ＰＩ−９：ブロモナフトフラノンオキシムアセチルエステル（合成品）
尚、上記ＰＩ−２は、特開２００９−１２８７５９号公報の実施例で用いられているＯＸＥ−０２と同じ化合物である。
【００５２】
ＰＩ−５、ＰＩ−６およびＰＩ−８の化合物は特開２００７−２３１０００号公報、ＰＩ−９の化合物は特開２００９−１３４２８９号公報に記載の方法により合成した。
【００５３】
＜バインダーポリマー＞
Ｂ−１：メタクリル酸／メタクリル酸メチル／スチレンを３０／３０／４０の重量比でＭＥＫ（メチルエチルケトン）溶媒中で共重合させた。平均分子量  Ｍｗ＝２７０００（ポリスチレン換算）、ＭＥＫで固形分３０重量％に調整した。
Ｂ−２：Ｂ−１に対しメタクリル酸と等モルのグリシジルメタクリレートを付加させることにより、重合性基を導入したバインダーポリマーＢ−２を合成した。平均分子量Ｍｗ＝３１０００（ポリスチレン換算）、ＭＥＫで固形分３０重量％に調整した。
バインダーは、３０重量％溶液を配合して、調整した。表中の添加量は、バインダーポリマーの固形分を換算した値である。
【００５４】
＜非オキシム系光重合開始剤＞
ＰＩ−１０：ＩＲＧＡＣＵＲＥ−１８４（チバ・スペシャルティ・ケミカルズ社製）
【００５５】
＜（Ｂ）重合性単量体＞
Ｍ−１：ベンジルアクリレート（ビスコート＃１６０、大阪有機化学工業（株）社製）。１官能アクリル酸エステルモノマーである。
Ｍ−２：ヘキサンジオールジアクリレート（ビスコート＃２３０、大阪有機化学工業（株）製）。２官能アクリル酸エステルモノマーである。
Ｍ−３：トリメチロールロパントリアクリレート（ＫＡＹＡＲＤ  Ｍ３０９、日本化薬（株）製）。３官能アクリル酸エステルモノマーである。
Ｍ−４：ペンタエリスリトールテトラアクリレート（ＮＫエステル  Ａ−ＴＭＭＴ、新中村化学工業（株）製）。多官能アクリル酸エステルモノマーである。
Ｍ−５：シクロヘキシルアクリレート（東京化成工業（株）製）。１官能アクリル酸エステルモノマーである。
Ｍ−６：ネオペンチルグリコールジアクリレート（ＮＫ  エステル  ＮＰＧＤＡ、新中村化学工業（株）製）。２官能アクリル酸エステルモノマーである。
【００５６】
＜（Ｃ）シランカップリング剤＞
Ｓ−１：グリシドキシプロピルトリエトキシシラン（ＫＢＥ−４０３、信越化学工業（株）製）。
Ｓ−２：γ−アクリロイルオキシプロピルトリメトキシシラン（ＫＢＭ−５１０３、信越化学（株）製）。炭素炭素不飽和結合含有シランカップリング剤である。
ＳＡ−１：アミノプロピルトリメトキシシラン（ＫＢＭ−９０３、信越化学工業（株）製）とブタンジオールジアクリレート（ビスコート＃１９５、大阪有機化学工業（株）製）の１対１（モル等量）付加物。炭素炭素不飽和結合およびアミノ基含有シランカップリング剤である。
【００５７】
＜増感剤＞
Ｘ−１：１−クロロ−４−プロピルオキシチオキサントン（ＣＰＴＸ、日本化薬（株）製）
Ｘ−２：Ｎ−ブチル−２−クロロアクリドン（ＮＢＣＡ、東京化成工業（株）製）
Ｘ−３：２，４−ジエチルチオキサントン（ＤＥＴＸ、日本化薬（株）製）
【００５８】
＜離型剤＞
Ｗ−１：ＫＦ−３５２Ａ（変性シリコーン、信越化学工業（株）製）
Ｗ−２：ＫＦ−４１０（変性シリコーン、信越化学工業（株）製）
Ｗ−３：メガファックＦ７８０Ｆ（含フッ素化合物、大日本インキ化学工業（株）製）
【００５９】
［インプリント用硬化性組成物の評価］
各実施例および比較例の組成物をについて、粘度、パターン精度、剥離性、弾性回復率、硬さ、透過率、について下記評価方法に従って測定・評価を行った。結果を下記表に示す。
【００６０】
＜粘度測定＞
粘度の測定は、東機産業（株）社製のＲＥ−８０Ｌ型回転粘度計を用い、２５±０．２℃で測定した。測定時の回転速度は、０．５ｍＰａ・ｓ以上５ｍＰａ・ｓ未満は１００ｒｐｍで行い、５ｍＰａ・ｓ以上１０ｍＰａ・ｓ未満は５０ｒｐｍで行い、１０ｍＰａ・ｓ以上は３０ｍＰａ・ｓ未満は２０ｒｐｍで行い、３０ｍＰａ・ｓ以上６０ｍＰａ・ｓ未満は１０ｒｐｍで行い、６０ｍＰａ・ｓ以上１２０ｍＰａ・ｓ未満は５ｒｐｍで行い、１２０ｍＰａ・ｓ以上は１ｒｐｍもしくは０．５ｒｐｍで行った。
【００６１】
＜基板との密着力の評価＞
幅２６ｍｍのガラス基板上に硬化性組成物（１０μｌ）滴下し、同じガラス基板を直角になるように組成物を挟み、その状態でＯＲＣ社製の高圧水銀灯（ランプパワー２０００ｍＷ／ｃｍ2）で照度１０ｍＷ／ｃｍ2で露光量２４０ｍＪ／ｃｍ2の条件で露光した。２枚のガラス基板を垂直方向に１ｍｍ／秒  の速さで引き離し、この時の最大剥離力を計測し、基板との密着力とした。単位は［Ｎ（ニュートン）］で表した。
【００６２】
＜モールド剥離力の評価＞
モールドとして、フッ素シランカップリング剤で処理済みのガラス基板（2.5ｘ2.5ｍｍ角）を用い、インプリント装置にて、モールドと基板を剥離する時の剥離力を測定した。硬化性組成物(５μｌ)をガラス基板上に設置し、モールド圧着後、ＯＲＣ社製の高圧水銀灯（ランプパワー２０００ｍＷ／ｃｍ2）で照度１０ｍＷ／ｃｍ2で露光量２４０ｍＪ／ｃｍ2の条件で露光した。基板とモールド間を２０μｍ/秒の速さで引き離し、この時の最大剥離力を計側し、モールド剥離力とした。単位は[Ｎ（ニュートン）]で表した。
【００６３】
＜硬化感度の評価＞
組成物を、膜厚３．０μｍとなるようにガラス基板上にスピンコートした。スピンコートした塗布基膜をＯＲＣ社製の高圧水銀灯（ランプパワー２０００ｍＷ／ｃｍ2）を光源とするナノインプリント装置にセットした。次いで、モールドとして、１０μｍのライン／スペースパターンを有し、溝深さが４．０μｍのポリジメチルシロキサン(東レ・ダウコーニング（株）製の「ＳＩＬＰＯＴ１８４」を８０℃６０分で硬化させたもの)を材質とするものを用いた。装置内を真空とした後（真空度１０Ｔｏｒｒ（約１．３３ｋＰａ）、モールドを基板に圧着させ、窒素パージ（１．５気圧：モールド押し圧）を行い装置内を窒素置換した。これにモールドの裏面から照度１０ｍＷ／ｃｍ2で、２５ｍＪ／ｃｍ2間隔で露光した。最小露光量は５０ｍＪ／ｃｍ2である。
モールド離型後のパターン表面のべとつきを指で確認し、べとつきが無くなった感度をその硬化感度とした。
尚、バインダーを添加した組成物については、メチルエチルケトンを用いて希釈した後、スピンコートにより製膜し、感度測定を行った。
【００６４】
【表１】
2011066074.tif 000008
【００６５】
【表２】
2011066074.tif 000009
【００６６】
【表３】
2011066074.tif 000010
【００６７】
【表４】
2011066074.tif 000011
【００６８】
【表５】
2011066074.tif 000012
【００６９】
上記結果から明らかなとおり、重合開始剤として、オキシムエステル化合物を用いることにより、粘度が低く、基板との密着力が高いインプリント用組成物が得られることが分かった。
また、実施例１と実施例２との比較から明らかなとおり、本発明の組成物では、離型剤を添加しても、基板密着性が劣らないことが分かった。すなわち、基板からの離型性（剥離力）と基板密着性という、相反する効果の両立が可能であることが分かる。
さらに、実施例１と実施例３の比較から明らかなとおり、シランカップリング剤を添加することにより、基板密着性がさらに１Ｎも向上することが分かった。また、実施例３と実施例４との比較から明らかなとおり、シランカップリング剤として、炭素炭素不飽和結合を有するシランカップリング剤（Ｓ−２）を採用することにより、基板板密着性がさらに１Ｎ向上することが分かった。この向上は、単純に、シランカップリング剤を添加した効果に基づくものではなく、オキシムエステルとの組み合わせによる相乗効果である。特に、実施例８と実施例１５および実施例１２と実施例１６の比較から明らかなとおり、炭素炭素不飽和結合とアミノ基を含有するシランカップリング剤を用いることにより、２倍の基板密着性の向上が認められており、基板密着性の向上が顕著であることが分かる。
【００７０】
また、実施例１５と比較例３との比較から明らかなとおり、組成物中における重合性単量体の含有量を高くすることにより剥離力を低減させることができることがわかった。